(57)【要約】【課題】特異な電子特性及び／又は光学特性を有する、単層カーボンナノチューブの提供。【解決手段】少なくとも２つの領域を有する単層カーボンナノチューブであって該少なくとも２つの領域は互いにその特性が異なる上記単層カーボンナノチューブ、又は垂直配向した単層カーボンナノチューブのみから本質的になる層を見かけ上少なくとも２層有する垂直配向単層カーボンナノチューブ多層膜であって、少なくとも２層は、垂直配向した単層カーボンナノチューブの垂直方向と同方向に見かけ上積層され、少なくとも２層の垂直配向単層カーボンナノチューブの特性が互いに異なる垂直配向単層カーボンナノチューブ多層膜により、上記課題を解決する。【選択図】なし【特許請求の範囲】
【請求項１】
少なくとも２つの領域を有する単層カーボンナノチューブであって該少なくとも２つの領域は互いにその特性が異なる上記単層カーボンナノチューブ。
【請求項２】
前記特性が単層カーボンナノチューブの平均直径であり、前記少なくとも２つの領域のうちの１つである第一の領域の平均直径が１．２ｎｍ以下である請求項１記載の単層カーボンナノチューブ。
【請求項３】
前記特性が光学バンドギャップであり、前記少なくとも２つの領域のうちの１つである第一の領域の光学バンドギャップが０．７５ｅＶ以上である請求項１記載の単層カーボンナノチューブ。
【請求項４】
少なくとも２つの領域を有する単層カーボンナノチューブであって該少なくとも２つの領域は互いにその特性が異なる単層カーボンナノチューブの製造方法であって、
Ａ）基板を準備する工程；
Ｂ）前記基板上に触媒を形成する工程；
Ｃ）得られた基板上に、炭素源の存在下、化学気相蒸着法により、垂直配向カーボンナノチューブを形成する工程；
を有し、
上記Ｃ）工程において、Ｃ）−１）窒素含有炭素源を用いて第一の領域を形成する工程；及び
Ｃ）−２）窒素フリー炭素源を用いて、第一の領域とは異なる特性を有する第二の領域を形成する工程；
を有し、前記Ｃ）−１）工程と前記Ｃ）−２）工程とは順不同で行うことができ、これらの工程により、上記単層カーボンナノチューブを得る、上記方法。
【請求項５】
前記窒素含有炭素源は、アンモニアを含有する炭素源、アセトニトリルを含有する炭素源、及びベンジルアミンを含有する炭素源からなる群から選ばれる少なくとも１種である請求項４記載の方法。
【請求項６】
垂直配向した単層カーボンナノチューブのみから本質的になる層を見かけ上少なくとも２層有する垂直配向単層カーボンナノチューブ多層膜であって、
前記少なくとも２層は、垂直配向した単層カーボンナノチューブの垂直方向と同方向に見かけ上積層され、
前記少なくとも２層の垂直配向単層カーボンナノチューブの特性が互いに異なる、上記垂直配向単層カーボンナノチューブ多層膜。
【請求項７】
前記特性が垂直配向単層カーボンナノチューブの平均直径であり、前記少なくとも２層のうちの１つである第一の層の垂直配向単層カーボンナノチューブの平均直径が１．２ｎｍ以下である請求項６記載の垂直配向単層カーボンナノチューブ多層膜。
【請求項８】
前記特性が垂直配向単層カーボンナノチューブの光学バンドギャップであり、前記少なくとも２層のうちの１つである第一の層の垂直配向単層カーボンナノチューブの光学バンドギャップが０．７５ｅＶ以上である請求項６記載の垂直配向単層カーボンナノチューブ多層膜。
【請求項９】
前記見かけ上少なくとも２層が、少なくとも２つの領域を有する単層カーボンナノチューブであって該少なくとも２つの領域は互いにその特性が異なる単層カーボンナノチューブを有し、前記見かけ上少なくとも２層がそれぞれ前記少なくとも２つの領域に対応する請求項６〜８のいずれか１項記載の垂直配向単層カーボンナノチューブ多層膜。
【請求項１０】
前記見かけ上少なくとも２層が、少なくとも２つの領域を有する単層カーボンナノチューブであって該少なくとも２つの領域は互いにその特性が異なる単層カーボンナノチューブから本質的になり、前記見かけ上少なくとも２層がそれぞれ前記少なくとも２つの領域に対応する請求項６〜８のいずれか１項記載の垂直配向単層カーボンナノチューブ多層膜。
【請求項１１】
前記見かけ上少なくとも２層が、少なくとも２つの領域を有する単層カーボンナノチューブであって該少なくとも２つの領域は互いにその特性が異なる単層カーボンナノチューブのみからなり、前記見かけ上少なくとも２層がそれぞれ前記少なくとも２つの領域に対応する請求項６〜８のいずれか１項記載の垂直配向単層カーボンナノチューブ多層膜。
【請求項１２】
垂直配向した単層カーボンナノチューブのみから本質的になる層を見かけ上少なくとも２層有する垂直配向単層カーボンナノチューブ多層膜の製造方法であって、
Ａ）基板を準備する工程；
Ｂ）前記基板上に触媒を形成する工程；
Ｃ）得られた基板上に、炭素源の存在下、化学気相蒸着法により、垂直配向カーボンナノチューブを形成する工程；
を有し、
上記Ｃ）工程において、Ｃ）−１’）窒素含有炭素源を用いて見かけ上の第一の層を形成する工程；及び
Ｃ）−２’）窒素フリー炭素源を用いて、見かけ上の第一の層の垂直配向カーボンナノチューブとは異なる特性を有する見かけ上の第二の層を形成する工程；
を有し、Ｃ）−１’）工程とＣ）−２’）工程とは順不同で行うことができ、これらの工程により、上記垂直配向単層カーボンナノチューブ多層膜を得る、上記方法。
【請求項１３】
前記窒素含有炭素源は、アンモニアを含有する炭素源、アセトニトリルを含有する炭素源、及びベンジルアミンを含有する炭素源からなる群から選ばれる少なくとも１種である請求項１２記載の方法。
【発明の詳細な説明】
【技術分野】
【０００１】
本発明は、少なくとも２つの領域を有し且つ該少なくとも２つの領域の特性が互いに異なる単層カーボンナノチューブ及びその製造方法に関する。また、本発明は、垂直配向した単層カーボンナノチューブ層を見かけ上、少なくとも２層有する垂直配向単層カーボンナノチューブ多層膜及びその製造方法に関する。
【背景技術】
【０００２】
単層カーボンナノチューブは、そのキラル依存電気伝導度により、次世代ナノデバイスへの応用が期待されている。単層カーボンナノチューブの垂直配向膜のＣＶＤ合成は以前から実現されている。特に、エタノールを炭素源としたＣＶＤ合成によって、高純度で平均直径２ｎｍ程度の垂直配向膜が実現している（例えば、非特許文献１を参照のこと）。
また、Ｎドープの炭素源を用いることにより、単層カーボンナノチューブの直径を制御することも可能となっていた（例えば、非特許文献２を参照のこと）。さらに，単層カーボンナノチューブ壁のＮドープによって、ｎ型又ｐ型の半導体特性を付与することが可能となっている。
【先行技術文献】
【非特許文献】
【０００３】
【非特許文献１】Murakami Y. et al., Chem. Phys. Lett. 2004, 385, 298-303。
【非特許文献２】Thurakitseree, T. et al., Diameter-Controlled and Nitrogen-Doped Vertically Aligned Single-Walled Carbon Nanotubes. Carbon 2012, 50, 2635-2640。
【発明の概要】
【発明が解決しようとする課題】
【０００４】
しかしながら、複数の領域を有し且つ該複数の領域が互いに異なる直径を有する、一本又は単鎖の単層カーボンナノチューブが得られた、という報告は、未だ為されていない。
また、上記のような複数の領域を有する単層カーボンナノチューブを束ねた膜が得られた、という報告も未だ為されていない。
複数の領域を有し且つ該複数の領域が互いに異なる直径を有する、一本又は単鎖の単層カーボンナノチューブ、もしくはそれを束ねた膜が得られれば、特異な電子特性及び／又は光学特性を有する材料を提供することができ、そのような材料の開発が望まれている。
【０００５】
例えば、ｐ−ｎ接合部やショットキー接合部を有する単層カーボンナノチューブはダイオードとなるとともに、光電変換素子ともなる。さらにこれらが束ねられた構造によって、大電流の素子として利用できる。ｐ−ｎ−ｐ接合や金属・半導体・金属のナノチューブとするとソース・チャネル・ドレイン電極が１本のナノチューブにより形成できるため、従来のカーボンナノチューブ電界効果型トランジスター（ＦＥＴ）の最大の問題であるチャネルであるカーボンナノチューブと金属電極との接触抵抗を大幅に低減した材料を提供できる。
【０００６】
そこで、本発明の目的は、上記課題を解決することにある。
具体的には、本発明の目的は、少なくとも２つの領域を有し且つ該少なくとも２つの領域の特性が互いに異なる単層カーボンナノチューブ及びその製造方法を提供することにある。
また、本発明の目的は、上記目的以外に、上記目的に加えて、垂直配向した単層カーボンナノチューブ層を見かけ上、少なくとも２層有する垂直配向単層カーボンナノチューブ多層膜及びその製造方法を提供することにある。
【課題を解決するための手段】
【０００７】
本発明者らは、次の発明を見出した。
＜１＞  少なくとも２つの領域を有する単層カーボンナノチューブであって該少なくとも２つの領域は互いにその特性が異なる上記単層カーボンナノチューブ。
＜２＞  上記＜１＞において、特性が単層カーボンナノチューブの平均直径であり、少なくとも２つの領域のうちの１つである第一の領域の平均直径が１．２ｎｍ以下、好ましくは０．７５〜１．１ｎｍ、より好ましくは０．７５〜０．８５ｎｍであるのがよい。
＜３＞  上記＜２＞において、少なくとも２つの領域のうち、第一の領域以外の１つである第二の領域の平均直径が１．５〜４ｎｍ、好ましくは１．５〜３ｎｍ、より好ましくは１．８〜２．２ｎｍ、最も好ましくは２ｎｍであるのがよい。
【０００８】
＜４＞  上記＜１＞において、特性が光学バンドギャップであり、少なくとも２つの領域のうちの１つである第一の領域の光学バンドギャップが０．７５ｅＶ以上、好ましくは０．８〜１．２ｅＶ、より好ましくは１〜１．２ｅＶであるのがよい。
＜５＞  上記＜４＞において、少なくとも２つの領域のうち、第一の領域以外の１つである第二の領域の光学バンドギャップが０．２〜０．６ｅＶ、好ましくは０．３〜０．６ｅＶ、より好ましくは０．４〜０．５ｅＶであるのがよい。
【０００９】
＜６＞  少なくとも２つの領域を有する単層カーボンナノチューブであって該少なくとも２つの領域は互いにその特性が異なる単層カーボンナノチューブの製造方法であって、
Ａ）基板を準備する工程；
Ｂ）前記基板上に触媒を形成する工程；
Ｃ）得られた基板上に、炭素源の存在下、化学気相蒸着法により、垂直配向カーボンナノチューブを形成する工程；
を有し、
上記Ｃ）工程において、Ｃ）−１）窒素含有炭素源を用いて第一の領域を形成する工程；及び
Ｃ）−２）窒素フリー炭素源を用いて、第一の領域とは異なる特性を有する第二の領域を形成する工程；
を有し、Ｃ）−１）工程とＣ）−２）工程とは順不同で行うことができ、これらの工程により、上記単層カーボンナノチューブを得る、上記方法。
【００１０】
＜７＞  上記＜６＞において、窒素含有炭素源は、アンモニアを含有する炭素源、アセトニトリルを含有する炭素源、及びベンジルアミンを含有する炭素源からなる群から選ばれる少なくとも１種、好ましくはアセトニトリルを含有する炭素源であるのがよい。
＜８＞  上記＜７＞において、窒素含有炭素源がアンモニアを含有する炭素源であり、炭素源が窒素フリー炭素源であり、且つアンモニアを含有する炭素源全体を１００ｖｏｌ％として、アンモニアを５ｖｏｌ％まで、好ましくは１ｖｏｌ％含有するのがよい。
【００１１】
＜９＞  上記＜８＞において、窒素含有炭素源がアセトニトリルを含有する炭素源であり、炭素源が窒素フリー炭素源であり、且つアセトニトリルを含有する炭素源全体を１００ｖｏｌ％として、アセトニトリルを０ｖｏｌ％を超えて１００ｖｏｌ％まで、好ましくは０．１〜１０ｖｏｌ％、より好ましくは１〜６ｖｏｌ％含有するのがよい。
＜１０＞  上記＜８＞において、窒素含有炭素源がベンジルアミンを含有する炭素源であり、炭素源が窒素フリー炭素源であり、且つベンジルアミンを含有する炭素源全体を１００ｖｏｌ％として、ベンジルアミンを０ｖｏｌ％を超えて１００ｖｏｌ％まで、好ましくは０．１〜１０ｖｏｌ％、より好ましくは１〜５ｖｏｌ％含有するのがよい。
【００１２】
＜１１＞  上記＜６＞〜＜１０＞のいずれかにおいて、窒素フリー炭素源は、低級アルコール又はエーテル類からなる群から選ばれ、好ましくはメタノール、エタノール、プロパノール、ジメチルエーテル又はジエチルエーテル、より好ましくはエタノール又はジメチルエーテルであるのがよい。
【００１３】
＜１２＞  上記＜６＞〜＜１１＞のいずれかにおいて、特性が単層カーボンナノチューブの平均直径であり、少なくとも２つの領域のうちの１つである第一の領域の平均直径が１．２ｎｍ以下、好ましくは０．７５〜１．１ｎｍ、より好ましくは０．７５〜０．８５ｎｍであるのがよい。
＜１３＞  上記＜１２＞において、少なくとも２つの領域のうち、第一の領域以外の１つである第二の領域の平均直径が１．５〜４ｎｍ、好ましくは１．５〜３ｎｍ、より好ましくは１．８〜２．２ｎｍ、最も好ましくは２ｎｍであるのがよい。
【００１４】
＜１４＞  上記＜６＞〜＜１３＞のいずれかにおいて、特性が光学バンドギャップであり、少なくとも２つの領域のうちの１つである第一の領域の光学バンドギャップが０．７５ｅＶ以上、好ましくは０．８〜１．２ｅＶ、より好ましくは１〜１．２ｅＶであるのがよい。
＜１５＞  上記＜１４＞において、少なくとも２つの領域のうち、第一の領域以外の１つである第二の領域の光学バンドギャップが０．２〜０．６ｅＶ、好ましくは０．３〜０．６ｅＶ、より好ましくは０．４〜０．５ｅＶであるのがよい。
【００１５】
＜１６＞  垂直配向した単層カーボンナノチューブのみから本質的になる層を見かけ上少なくとも２層有する垂直配向単層カーボンナノチューブ多層膜であって、
前記少なくとも２層は、垂直配向した単層カーボンナノチューブの垂直方向と同方向に見かけ上積層され、
前記少なくとも２層の垂直配向単層カーボンナノチューブの特性が互いに異なる、上記垂直配向単層カーボンナノチューブ多層膜。
【００１６】
＜１７＞  上記＜１６＞において、特性が垂直配向単層カーボンナノチューブの平均直径であり、少なくとも２層のうちの１つである第一の層の垂直配向単層カーボンナノチューブの平均直径が１．２ｎｍ以下、好ましくは０．７５〜１．１ｎｍ、より好ましくは０．７５〜０．８５ｎｍであるのがよい。
＜１８＞  上記＜１７＞において、少なくとも２層のうち、第一の層以外の１つである第二の層の垂直配向単層カーボンナノチューブの平均直径が１．５〜４ｎｍ、好ましくは１．５〜３ｎｍ、より好ましくは１．８〜２．２ｎｍ、最も好ましくは２ｎｍであるのがよい。
【００１７】
＜１９＞  上記＜１６＞〜＜１８＞のいずれかにおいて、特性が垂直配向単層カーボンナノチューブの光学バンドギャップであり、少なくとも２層のうちの１つである第一の層の垂直配向単層カーボンナノチューブの光学バンドギャップが０．７５ｅＶ以上、好ましくは０．８〜１．２ｅＶ、より好ましくは１〜１．２ｅＶであるのがよい。
＜２０＞  上記＜１９＞において、少なくとも２層のうち、第一の層以外の１つである第二の層の光学バンドギャップが０．２〜０．６ｅＶ、好ましくは０．３〜０．６ｅＶ、より好ましくは０．４〜０．５ｅＶであるのがよい。
【００１８】
＜２１＞  上記＜１６＞〜＜２０＞のいずれかにおいて、見かけ上少なくとも２層が、少なくとも２つの領域を有する単層カーボンナノチューブであって該少なくとも２つの領域は互いにその特性が異なる単層カーボンナノチューブを有し、見かけ上少なくとも２層がそれぞれ少なくとも２つの領域に対応するのがよい。
＜２２＞  上記＜１６＞〜＜２０＞のいずれかにおいて、見かけ上少なくとも２層が、少なくとも２つの領域を有する単層カーボンナノチューブであって該少なくとも２つの領域は互いにその特性が異なる単層カーボンナノチューブから本質的になり、見かけ上少なくとも２層がそれぞれ少なくとも２つの領域に対応するのがよい。
＜２３＞  上記＜１６＞〜＜２０＞のいずれかにおいて、見かけ上少なくとも２層が、少なくとも２つの領域を有する単層カーボンナノチューブであって該少なくとも２つの領域は互いにその特性が異なる単層カーボンナノチューブのみからなり、見かけ上少なくとも２層がそれぞれ少なくとも２つの領域に対応するのがよい。
【００１９】
＜２４＞  垂直配向した単層カーボンナノチューブのみから本質的になる層を見かけ上少なくとも２層有する垂直配向単層カーボンナノチューブ多層膜の製造方法であって、
Ａ）基板を準備する工程；
Ｂ）基板上に触媒を形成する工程；
Ｃ）得られた基板上に、炭素源の存在下、化学気相蒸着法により、垂直配向カーボンナノチューブを形成する工程；
を有し、
上記Ｃ）工程において、Ｃ）−１’）窒素含有炭素源を用いて見かけ上の第一の層を形成する工程；及び
Ｃ）−２’）窒素フリー炭素源を用いて、見かけ上の第一の層の垂直配向カーボンナノチューブとは異なる特性を有する見かけ上の第二の層を形成する工程；
を有し、Ｃ）−１’）工程とＣ）−２’）工程とは順不同で行うことができ、これらの工程により、上記垂直配向単層カーボンナノチューブ多層膜を得る、上記方法。
【００２０】
＜２５＞  上記＜２４＞において、窒素含有炭素源は、アンモニアを含有する炭素源、アセトニトリルを含有する炭素源、及びベンジルアミンを含有する炭素源からなる群から選ばれる少なくとも１種、好ましくはアセトニトリルを含有する炭素源であるのがよい。
＜２６＞  上記＜２５＞において、窒素含有炭素源がアンモニアを含有する炭素源であり、炭素源が窒素フリー炭素源であり、且つアンモニアを含有する炭素源全体を１００ｖｏｌ％として、アンモニアを５ｖｏｌ％まで、好ましくは１ｖｏｌ％含有するのがよい。
【００２１】
＜２７＞  上記＜２５＞において、窒素含有炭素源がアセトニトリルを含有する炭素源であり、炭素源が窒素フリー炭素源であり、且つアセトニトリルを含有する炭素源全体を１００ｖｏｌ％として、アセトニトリルを０ｖｏｌ％を超えて１００ｖｏｌ％まで、好ましくは０．１〜１０ｖｏｌ％、より好ましくは１〜６ｖｏｌ％含有するのがよい。
＜２８＞  上記＜２５＞において、窒素含有炭素源がベンジルアミンを含有する炭素源であり、炭素源が窒素フリー炭素源であり、且つベンジルアミンを含有する炭素源全体を１００ｖｏｌ％として、ベンジルアミンを０ｖｏｌ％を超えて１００ｖｏｌ％まで、好ましくは０．１〜１０ｖｏｌ％、より好ましくは１〜５ｖｏｌ％含有するのがよい。
【００２２】
＜２９＞  上記＜２４＞〜＜２８＞のいずれかにおいて、窒素フリー炭素源は、低級アルコール又はエーテル類からなる群から選ばれ、好ましくはメタノール、エタノール、プロパノール、ジメチルエーテル又はジエチルエーテル、より好ましくはエタノール又はジメチルエーテルであるのがよい。
【００２３】
＜３０＞  上記＜２４＞〜＜２９＞のいずれかにおいて、特性が垂直配向単層カーボンナノチューブの平均直径であり、少なくとも２層のうちの１つである第一の層の垂直配向単層カーボンナノチューブの平均直径が１．２ｎｍ以下、好ましくは０．７５〜１．１ｎｍ、より好ましくは０．７５〜０．８５ｎｍであるのがよい。
＜３１＞  上記＜３０＞において、少なくとも２層のうち、第一の層以外の１つである第二の層の垂直配向単層カーボンナノチューブの平均直径が１．５〜４ｎｍ、好ましくは１．５〜３ｎｍ、より好ましくは１．８〜２．２ｎｍ、最も好ましくは２ｎｍであるのがよい。
【００２４】
＜３２＞  上記＜２４＞〜＜３１＞のいずれかにおいて、特性が垂直配向単層カーボンナノチューブの光学バンドギャップであり、少なくとも２層のうちの１つである第一の層の垂直配向単層カーボンナノチューブの光学バンドギャップが０．７５ｅＶ以上、好ましくは０．８〜１．２ｅＶ、より好ましくは１〜１．２ｅＶであるのがよい。
＜３３＞  上記＜３２＞において、少なくとも２層のうち、第一の層以外の１つである第二の層の光学バンドギャップが０．２〜０．６ｅＶ、好ましくは０．３〜０．６ｅＶ、より好ましくは０．４〜０．５ｅＶであるのがよい。
【００２５】
＜３４＞  上記＜２４＞〜＜３３＞のいずれかにおいて、見かけ上少なくとも２層が、少なくとも２つの領域を有する単層カーボンナノチューブであって該少なくとも２つの領域は互いにその特性が異なる単層カーボンナノチューブを有し、見かけ上少なくとも２層がそれぞれ少なくとも２つの領域に対応するのがよい。
＜３５＞  上記＜２４＞〜＜３３＞のいずれかにおいて、見かけ上少なくとも２層が、少なくとも２つの領域を有する単層カーボンナノチューブであって該少なくとも２つの領域は互いにその特性が異なる単層カーボンナノチューブから本質的になり、見かけ上少なくとも２層がそれぞれ少なくとも２つの領域に対応するのがよい。
＜３６＞  上記＜２４＞〜＜３３＞のいずれかにおいて、見かけ上少なくとも２層が、少なくとも２つの領域を有する単層カーボンナノチューブであって該少なくとも２つの領域は互いにその特性が異なる単層カーボンナノチューブのみからなり、見かけ上少なくとも２層がそれぞれ少なくとも２つの領域に対応するのがよい。
【発明の効果】
【００２６】
本発明により、少なくとも２つの領域を有し且つ該少なくとも２つの領域の特性が互いに異なる単層カーボンナノチューブ及びその製造方法を提供することができる。
また、本発明により、上記効果以外に、上記効果に加えて、垂直配向した単層カーボンナノチューブ層を見かけ上、少なくとも２層有する垂直配向単層カーボンナノチューブ多層膜及びその製造方法を提供することができる。
【図面の簡単な説明】
【００２７】
【図１】実施例１及び２により得られたカーボンナノチューブのリアルタイムの成長速度を示すグラフである。
【図２】実施例１及び２により得られたカーボンナノチューブのＳＥＭ画像である。
【図３】実施例１及び２により得られたカーボンナノチューブのラマンスペクトルである。
【図４】実施例３により得られたカーボンナノチューブのＳＥＭ画像（ａ）及びラマンスペクトル（ｂ）である。
【図５】実施例４により得られたカーボンナノチューブのリアルタイムの成長速度を示すグラフである。
【図６】実施例４で行った接着テープ界面試験に関連する図である。
【発明を実施するための形態】
【００２８】
以下、本願に記載する発明を詳細に説明する。
本願は、少なくとも２つの領域を有し且つ該少なくとも２つの領域の特性が互いに異なる単層カーボンナノチューブ及びその製造方法を開示する。
また、本願は、垂直配向した単層カーボンナノチューブ層を見かけ上、少なくとも２層有する垂直配向単層カーボンナノチューブ多層膜及びその製造方法を開示する。
以下、上記の順序で説明する。
【００２９】
＜Ａ．少なくとも２つの領域を有する単層カーボンナノチューブ＞
本発明は、少なくとも２つの領域を有する単層カーボンナノチューブであって該少なくとも２つの領域は互いにその特性が異なる単層カーボンナノチューブを開示する。
ここに規定する「単層カーボンナノチューブ」とは、一本又は単鎖の「単層カーボンナノチューブ」を意味する。なお、該「単層カーボンナノチューブ」の製造方法において記載するが、本願の「少なくとも２つの領域を有する単層カーボンナノチューブ」は偶然にできたものではなく、再現性よく、意図して形成されるものである。
【００３０】
「少なくとも２つの領域」とは、２又は３以上の領域を有することを意味する。例えば、ある特性について、領域Ａと領域Ｂとがある場合、さらに領域Ｃがある場合、さらに領域Ｄがある場合など、すべての場合が本願に含まれる。また、互いに特性が異なる領域Ａと領域Ｂとがある場合、領域Ａから領域Ｂへと変移する領域が領域Ａと領域Ｂとの間に存在してもよい。変移する領域は、３以上の領域が有する場合にも、存在してもよい。
領域が３つある場合、それぞれの領域は、第１の特性を有する第一の領域、第一の特性とは異なる第二の特性を有する第二の領域、及び第一の特性とも第二の特性とも異なる第三の特性を有する第三の領域からなっていても、該第三の領域が上記第一の領域からなっていてもよい。なお、領域が４以上の場合も同様である。
【００３１】
「特性」は、種々の特性を含むことができる。例えば、単層カーボンナノチューブの直径、電子特性、光学特性、熱伝導特性、分子分離特性などを挙げることができるがこれらに限定されない。
例えば、特性が単層カーボンナノチューブの直径である場合、少なくとも２つの領域のうちの１つである第一の領域の平均直径が１．２ｎｍ以下、好ましくは０．７５〜１．１ｎｍ、より好ましくは０．７５〜０．８５ｎｍであるのがよい。
また、少なくとも２つの領域のうち、第一の領域以外の１つである第二の領域の平均直径が１．５〜４ｎｍ、好ましくは１．５〜３ｎｍ、より好ましくは１．８〜２．２ｎｍ、最も好ましくは２ｎｍであるのがよい。
【００３２】
なお、単層カーボンナノチューブの直径は、ラマン分光分析の測定結果、及び／又は後述の光学バンドギャップの測定結果と対応することがわかっている（K. Sato, R. Saito, A.-R. T. Nugraha and S. Maruyama, Excitonic effects on radial breathing mode intensity of single wall carbon nanotubes, Chem. Phys. Lett., 497, 94-98 (2010)及びP. T. Araujo, S. K. Doorn, S. Kilina, S. Tretiak, E. Einarsson, S. Maruyama, H. Chacham, M. A. Pimenta, and A. Jorio, Phys. Rev. Lett. 98, 067401 (2007)を参照のこと。これらの文献は参照としてその全体が本明細書に含まれる）。したがって、本願においては、ラマン分光分析の結果から、単層カーボンナノチューブの直径を決定する。
【００３３】
また、例えば、特性が光学バンドギャップである場合、少なくとも２つの領域のうちの１つである第一の領域の光学バンドギャップが０．７５ｅＶ以上、好ましくは０．８〜１．２ｅＶ、より好ましくは１〜１．２ｅＶであるのがよい。
また、少なくとも２つの領域のうち、第一の領域以外の１つである第二の領域の光学バンドギャップが０．２〜０．６ｅＶ、好ましくは０．３〜０．６ｅＶ、より好ましくは０．４〜０．５ｅＶであるのがよい。
【００３４】
なお、光学バンドギャップについて、T. Thurakitseree, C. Kramberger, P.  Zhao, S.  Chiashi, E. Einarsson, S. Maruyama, Tuning sub-nm diameter of single-walled carbon nanotubes via feedstock, phys. stat. sol. (b), 249, 2404-2407  (2012)において、Ｅ１１ｓが光学バンドギャップに対応することを開示する（この文献は参照としてその全体が本明細書に含まれる）。また、光学バンドギャップが単層カーボンナノチューブの直径と関連することが、P. T. Araujo, S. K. Doorn, S. Kilina, S. Tretiak, E. Einarsson, S. Maruyama, H. Chacham, M. A. Pimenta, and A. Jorio, Phys. Rev. Lett. 98, 067401 (2007)に開示される。さらに、ラマン分光分析の結果が、単層カーボンナノチューブの直径と関連することが、上述したようにわかっている。したがって、本願においては、ラマン分光分析の結果から、単層カーボンナノチューブの直径及び光学バンドギャップを決定する。
【００３５】
このように、単鎖の単層カーボンナノチューブにおいて、２以上の領域で異なる光学バンドギャップを有することにより、ミクロなｐｎ接合、ｐｎｐ接合、ショットキー接合を提供することができ、新規な電子材料、光学材料を提供することができる。
【００３６】
さらに、例えば、特性として、カーボンナノチューブ壁のドープを挙げることができる。特性がカーボンナノチューブ壁のドープである場合も、上述の直径、光学バンドギャップと同様に説明することができる。即ち、少なくとも２つの領域のうちの１つである第一の領域のカーボンナノチューブ壁が窒素ドープされているのがよく、好ましくは窒素ドープが原子置換のドープであるのがよい。また、少なくとも２つの領域のうち、第一の領域以外の１つである第二の領域のカーボンナノチューブ壁はドープがなく炭素のみからなるのがよい。
【００３７】
なお、本願の実施例において、後述の窒素含有炭素源であるアセトニトリルを５ｖｏｌ％及びエタノールを９５ｖｏｌ％からなる炭素源を用いているが、窒素含有炭素源を用いる場合、カーボンナノチューブ壁に窒素ドープがなされることが確認されている（非特許文献２を参照のこと）。
このように、単鎖の単層カーボンナノチューブにおいて、２以上の領域で異なるカーボンナノチューブ壁のドープを有することにより、ミクロなｐｎ接合、ｐｎｐ接合、ショットキー接合を提供することができ、新規な電子材料、光学材料を提供することができる。
【００３８】
＜Ｂ．少なくとも２つの領域を有する単層カーボンナノチューブの製造方法＞
上記少なくとも２つの領域を有する単層カーボンナノチューブであって該少なくとも２つの領域は互いにその特性が異なる単層カーボンナノチューブは、例えば、次のような製造方法により製造することができる。
即ち、
Ａ）基板を準備する工程；
Ｂ）基板上に触媒を形成する工程；
Ｃ）得られた基板上に、炭素源の存在下、化学気相蒸着法により、垂直配向カーボンナノチューブを形成する工程；
を有し、
上記Ｃ）工程において、Ｃ）−１）窒素含有炭素源を用いて第一の領域を形成する工程；及び
Ｃ）−２）窒素フリー炭素源を用いて、第一の領域とは異なる特性を有する第二の領域を形成する工程；
を有することにより、上記単層カーボンナノチューブを得ることができる。
なお、Ｃ）−１）工程とＣ）−２）工程とは順不同で行うことができる。
【００３９】
上記製造方法により、上述の少なくとも２つの領域を有する単層カーボンナノチューブを、偶然ではなく、再現性よく、意図して得ることができる。
Ａ）工程は、基板を準備する工程である。
基板は、ＳｉＯ２を表面に有するＳｉ、石英、水晶、又はサファイアなど従来公知のものを用いることができる。
【００４０】
基板は、所望により、Ｂ）工程の前に、種々の洗浄工程及び／又は焼成工程に付すことができる。なお、洗浄工程、焼成工程として、従来公知の手法を用いることができる。例えば、洗浄処理として、用いる基板、後に用いる触媒などに依存するが、昇温焼成洗浄、アンモニア及び過酸化水素水による洗浄、Ｏ２プラズマ洗浄、強酸（例えば硫酸、硫酸及びＫＭｎＯ４）による洗浄、ＵＶエキシマ洗浄、低圧水銀灯洗浄、アルカリ洗浄、超音波洗浄、メガソニック洗浄、コロナ処理、グロー洗浄、スクラブ洗浄、オゾン洗浄、水素水洗浄、マイクロバブル洗浄、フッ素系洗浄などを挙げることができるが、これらに限定されない。
【００４１】
Ｂ）工程は、基板上に触媒を形成する工程である。
例えば、触媒含有液を基板に塗布することにより、Ｂ）工程を行うことができる。
ここで、触媒含有液は、用いる基板、用いる溶媒などに依存するが、Ｆｅ、Ｃｏ、Ｎｉ及びＭｏからなる群から選ばれる少なくとも１種の金属の塩を有するのがよい。
特に、触媒含有液は、Ｃｏのみの塩を有する溶液、Ｃｏ及びＭｏの塩を有する溶液、Ｆｅ及びＣｏの塩を有する溶液、Ｆｅ及びＮｉの塩を有する溶液、又はＮｉ及びＣｏの塩を有する溶液であるのがよく、好ましくはＣｏのみの塩を有する溶液、又はＣｏ及びＭｏの塩を有する溶液であるのがよい。
塩は、酢酸塩、硝酸塩、塩化物塩、又はアンモニウム塩であるのがよく、例えば酢酸コバルト、酢酸モリブデン、アンモニウムジモリブデート（（ＮＨ４）２Ｍｏ２Ｏ７）であるのがよい。
【００４２】
触媒含有液の溶媒は、上記塩を溶解する低級アルコール、例えばメタノール、エタノール、プロパノールであるのがよく、好ましくはエタノールであるのがよい。
好ましくは、触媒含有液は、酢酸コバルトのエタノール溶液であるか、又は酢酸コバルトのエタノール溶液と酢酸モリブデンのエタノール溶液との双方を用いるのがよい。酢酸コバルトのエタノール溶液と酢酸モリブデンのエタノール溶液との双方を用いる場合、酢酸モリブデンのエタノール溶液を塗布し、乾燥した後、酢酸コバルトのエタノール溶液を塗布するのがよい。
【００４３】
触媒含有液の塗布法は、従来公知の種々の方法を用いることができる。例えば、塗布法として、ディップコーティング、スピンコーティング、キャストコーティング、スプレーコーティングなどを挙げることができるが、これらに限定されない。
【００４４】
Ｃ）工程は、Ｂ）工程によって得られた基板上に、炭素源の存在下、化学気相蒸着法（Chemical Vapor Deposition, ＣＶＤ）により、垂直配向カーボンナノチューブを形成する工程である。
Ｃ）工程は、例えば、特許文献１（WO2003-068676公報）又は特許文献２（US 2006/0024227 A1）（特許文献１及び２は、その全体を本明細書に参照として含まれる）の手法により、行うことができる。
【００４５】
ただし、従来の手法と異なる点は、Ｃ）工程において、Ｃ）−１）窒素含有炭素源を用いて第一の領域を形成する工程；及びＣ）−２）窒素フリー炭素源を用いて、第一の領域とは異なる特性を有する第二の領域を形成する工程；を有する点にある。
ここで、「第一の領域」及び「第二の領域」の「第一」及び「第二」は、「窒素含有」炭素源を用いて得られる領域であるか、又は「窒素フリー」炭素源を用いて得られる領域であるかを区別するために用いたもので、領域の作製順序を示すものではない。上述のように、Ｃ）−１）工程とＣ）−２）工程とは順不同で行うことができる。
【００４６】
Ｃ）−２）工程の「窒素フリー」炭素源として、従来公知の炭素源を用いることができる。具体的には、低級アルコール又はエーテル類からなる群から選ばれ、好ましくはメタノール、エタノール、プロパノール、ジメチルエーテル又はジエチルエーテル、より好ましくはエタノール又はジメチルエーテルであるのがよい。
Ｃ）−２）工程は、化学気相蒸着法を減圧下、好ましくは３ｋＰａ以下、より好ましくは１．３ｋＰａ以下、５００℃以上、好ましくは７００℃以上、より好ましくは８００℃の温度で行うのがよい。
【００４７】
他方、Ｃ）−１）工程の「窒素含有」炭素源は、アンモニアを含有する炭素源、アセトニトリルを含有する炭素源、及びベンジルアミンを含有する炭素源からなる群から選ばれる少なくとも１種、好ましくはアセトニトリルを含有する炭素源であるのがよい。
【００４８】
アンモニアを含有する炭素源は、炭素源として上述の「窒素フリー」炭素源を用い、且つアンモニアを含有する炭素源全体を１００ｖｏｌ％として、アンモニアを５ｖｏｌ％まで、好ましくは１ｖｏｌ％含有するのがよい。
【００４９】
アセトニトリルを含有する炭素源は、アセトニトリルのみからなってもよく、上述の「窒素フリー」炭素源を有してもよい。即ち、アセトニトリルを含有する炭素源は、炭素源として上述の「窒素フリー」炭素源を用い、且つアセトニトリルを含有する炭素源全体を１００ｖｏｌ％として、アセトニトリルを、０ｖｏｌ％を超えて１００ｖｏｌ％まで、好ましくは０．１〜１０ｖｏｌ％、より好ましくは１〜６ｖｏｌ％含有するのがよい。
【００５０】
ベンジルアミンを含有する炭素源は、ベンジルアミンのみからなってもよく、上述の「窒素フリー」炭素源を有してもよい。即ち、ベンジルアミンを含有する炭素源は、炭素源として上述の「窒素フリー」炭素源を用い、且つベンジルアミンを含有する炭素源全体を１００ｖｏｌ％として、ベンジルアミンを、０ｖｏｌ％を超えて１００ｖｏｌ％まで、好ましくは０．１〜１０ｖｏｌ％、より好ましくは１〜５ｖｏｌ％含有するのがよい。
【００５１】
Ｃ）−１）工程は、Ｃ）−２）工程と同様の条件で行うことができる。即ち、減圧下、好ましくは３ｋＰａ以下、より好ましくは１．３ｋＰａ以下、５００℃以上、好ましくは７００℃以上、より好ましくは８００℃の温度で行うのがよい。なお、実際に行うＣ）−１）工程の条件は、Ｃ）−２）工程と全く同じであっても、上述の条件下においてＣ）−２）工程とは異なる条件であってもよい。
【００５２】
上述の製造方法は、所望により、上記Ａ）〜Ｃ）工程以外の工程を設けてもよい。
例えば、上述したように、基板の洗浄工程などを有してもよい。また、Ｃ）工程後に、基板上に得られた単層カーボンナノチューブを剥離する工程を有してもよい。剥離する工程は、例えば、特許第４３７４４５６号（この文献は、その全体を本明細書に参照として含まれる）に記載した方法を用いることができる。なお、上記Ａ）〜Ｃ）工程以外の工程として、上述したものに限定されない。
【００５３】
＜Ｃ．垂直配向した単層カーボンナノチューブのみから本質的になる層を見かけ上少なくとも２層有する垂直配向単層カーボンナノチューブ多層膜＞
本願は、垂直配向した単層カーボンナノチューブのみから本質的になる層を見かけ上少なくとも２層有する垂直配向単層カーボンナノチューブ多層膜を提供する。
ここで、少なくとも２層は、垂直配向した単層カーボンナノチューブの垂直方向と同方向に見かけ上積層される。また、少なくとも２層の垂直配向単層カーボンナノチューブの特性が互いに異なる。
【００５４】
ここで、「のみから本質的になる」とは、少なくとも２層を見かけ上有する該層が単層カーボンナノチューブのみからなるが、該単層カーボンナノチューブの特性に悪影響を及ぼさない物質を含んでもよいことを意味する。例えば、少量の少層（few-walled）カーボンナノチューブを含んでもよい。少なくとも２層を見かけ上有する該層は、単層カーボンナノチューブのみからなるのがよい。
【００５５】
「見かけ上」とは、外観上、具体的には電子顕微鏡像により、より具体的には走査型電子顕微鏡（ＳＥＭ）像により、層状になしていることをいう。
例えば、Ｘ）上述の一本又は単鎖の「少なくとも２つ以上の領域を有する単層カーボンナノチューブ」のみが多数、束ねられ、該２つ以上の領域が、外観上、２つ以上の層として電子顕微鏡により観察される場合も、本願の「見かけ上」に該当する。
また、Ｙ）上述の一本又は単鎖の「少なくとも２つ以上の領域を有する単層カーボンナノチューブ」のみに限らず、上述の一本又は単鎖の「少なくとも２つ以上の領域を有する単層カーボンナノチューブ」を有する場合であっても、外観上、２つ以上の層として観察されれば、本願の「見かけ上」に該当する。
【００５６】
さらに、Ｚ）１つの領域のみからなる単層カーボンナノチューブが、垂直方向に２本鎖又は複数鎖積層される場合、外観上、２つ以上の層として電子顕微鏡により観察される場合、本願の「見かけ上」に該当する。
また、上記Ｘ）の状態、上記Ｙ）の状態、上記Ｚ）の状態が、混合した状態の場合であっても、外観上、２つ以上の層として電子顕微鏡により観察される場合、本願の「見かけ上」に該当する。なお、ここでは、説明の簡略化のため、「単層カーボンナノチューブ」「のみからなる」としたが、これに限定されないのは上述した通りである。
【００５７】
「少なくとも２層」は、「少なくとも２つの領域」と、同じように説明することができる。即ち、「少なくとも２層」は、２又は３以上の層を有することを意味する。例えば、ある特性について、層Ａと層Ｂとがある場合、さらに層Ｃがある場合、さらに層Ｄがある場合など、すべての場合が本願に含まれる。特性との関係も、＜Ａ．少なくとも２つの領域を有する単層カーボンナノチューブ＞の「少なくとも２つの領域」で上述した通りに説明することができるので、説明を割愛する。
【００５８】
少なくとも２層の垂直配向単層カーボンナノチューブの「特性」についても、＜Ａ．少なくとも２つの領域を有する単層カーボンナノチューブ＞で上述したものと同じである。
例えば、特性が垂直配向単層カーボンナノチューブの平均直径であり、少なくとも２層のうちの１つである第一の層の垂直配向単層カーボンナノチューブの平均直径が１．２ｎｍ以下、好ましくは０．７５〜１．１ｎｍ、より好ましくは０．７５〜０．８５ｎｍであるのがよい。また、少なくとも２層のうち、第一の層以外の１つである第二の層の垂直配向単層カーボンナノチューブの平均直径が１．５〜４ｎｍ、好ましくは１．５〜３ｎｍ、より好ましくは１．８〜２．２ｎｍ、最も好ましくは２ｎｍであるのがよい。
なお、ここでは「垂直配向単層カーボンナノチューブの平均直径」については詳細に説明したが、それ以外の「特性」の説明は、＜Ａ．少なくとも２つの領域を有する単層カーボンナノチューブ＞で上述した通りであるので、割愛する。
【００５９】
このように、垂直配向した単層カーボンナノチューブのみから本質的になる層を見かけ上少なくとも２層有する垂直配向単層カーボンナノチューブ多層膜は、ｐｎ接合、ｐｎｐ接合、ショットキー接合を提供することができ、新規な電子材料、光学材料を提供することができる。
【００６０】
＜Ｄ．垂直配向した単層カーボンナノチューブのみから本質的になる層を見かけ上少なくとも２層有する垂直配向単層カーボンナノチューブ多層膜の製造方法＞
上記垂直配向した単層カーボンナノチューブのみから本質的になる層を見かけ上少なくとも２層有する垂直配向単層カーボンナノチューブ多層膜は、例えば、次のような製造方法により製造することができる。
即ち、
Ａ）基板を準備する工程；
Ｂ）基板上に触媒を形成する工程；
Ｃ）得られた基板上に、炭素源の存在下、化学気相蒸着法により、垂直配向カーボンナノチューブを形成する工程；
を有し、
上記Ｃ）工程において、Ｃ）−１’）窒素含有炭素源を用いて見かけ上の第一の層を形成する工程；及び
Ｃ）−２’）窒素フリー炭素源を用いて、見かけ上の第一の層の垂直配向カーボンナノチューブとは異なる特性を有する見かけ上の第二の層を形成する工程；
を有することにより、上記垂直配向単層カーボンナノチューブ多層膜を得ることができる。
なお、Ｃ）−１’）工程とＣ）−２’）工程とは順不同で行うことができる。
【００６１】
上記製造方法は、上述の＜Ｂ．少なくとも２つの領域を有する単層カーボンナノチューブの製造方法＞と、Ａ）工程及びＢ）工程は同一であるので、その説明は割愛する。
また、Ｃ）−１’）工程及びＣ）−２’）工程は、Ｃ）−１）工程及びＣ）−２）工程とほぼ同一であり、違いはその工程により得られるものが「領域」と「層」との違いだけであるため、その説明についても割愛する。
【００６２】
上記製法の条件により、Ｘ）上述の一本又は単鎖の「少なくとも２つ以上の領域を有する単層カーボンナノチューブ」のみが多数、束ねられ、該２つ以上の領域が、外観上、２つ以上の層を形成するもの、即ち、見かけ上少なくとも２層が、少なくとも２つの領域を有する単層カーボンナノチューブであって該少なくとも２つの領域は互いにその特性が異なる単層カーボンナノチューブのみからなり、見かけ上少なくとも２層がそれぞれ少なくとも２つの領域に対応するものを得ることができる。
また、条件により、見かけ上少なくとも２層が、少なくとも２つの領域を有する単層カーボンナノチューブであって該少なくとも２つの領域は互いにその特性が異なる単層カーボンナノチューブを有し、見かけ上少なくとも２層がそれぞれ少なくとも２つの領域に対応するものを得ることができる。
さらに、条件により、見かけ上少なくとも２層が、少なくとも２つの領域を有する単層カーボンナノチューブであって該少なくとも２つの領域は互いにその特性が異なる単層カーボンナノチューブから本質的になり、見かけ上少なくとも２層がそれぞれ少なくとも２つの領域に対応するものを得ることができる。
【００６３】
以下、実施例に基づいて、本発明をさらに詳細に説明するが、本発明は本実施例に限定されるものではない。
【実施例１】
【００６４】
＜見かけ上２層膜の調製：炭素源−１ｓｔ：エタノール；２ｎｄ：５％ＡｃＮ＞
＜＜基板＞＞
Ｓｉ基板又は石英基板（寸法２５ｍｍ×５０ｍｍ×０．５ｍｍ）を準備し、特開2010-202422号公報に記載されるのと同様の方法により、該基板を洗浄し、洗浄後の基板を以降、用いた。
【００６５】
＜＜触媒塗布工程＞＞
単層カーボンナノチューブの成長のための触媒を、上記基板上にディップコーティング法により調製した。即ち、０．０１ｗｔ％酢酸コバルト（ｗ又はｗ／ｏ酢酸モリブデン）のエタノール溶液（ｗｔ％は、所望に応じて変更可能）を準備した。
上記基板を、この溶液に０〜１０分間浸漬し、モーターを用いて６ｃｍ／分で引き上げた。基板を乾燥し（通常１０秒以内）、その後、空気中、４００℃で５分間焼成した。なお、ディップコーティング法は、２段階で行った。まず、酢酸モリブデンを用い、次いで酢酸コバルトを用いた。第１のディップコーティング（即ち、酢酸モリブデンのエタノール溶液でのディップコーティング）を行った後、乾燥し、その後、焼成しないで、第２のディップコーティング（即ち、酢酸コバルトのエタノール溶液でのディップコーティング）を行い、その後、基板を、空気中、４００℃で５分間焼成した。
【００６６】
＜＜単層カーボンナノチューブのＣＶＤ成長工程＞＞
単層カーボンナノチューブのＣＶＤ成長を、特許文献２（US 2006/0024227 A1）に開示されるＡＣＣＶＤ法を用いて、石英管内で行った。ただし、本実施例においては、フローのないＣＶＤ法を用いた。以下に詳細に説明する。
上記＜触媒塗布工程＞で得られた基板を、石英管の中央に配置し、該チャンバーへ、３００ｓｃｃｍでアルゴン／Ｈ２（３ｖｏｌ％Ｈ２）を流しながら、石英管を３０分間で８００℃まで加熱した。
【００６７】
＜＜＜炭素源の導入＞＞＞
その後、チャンバーを真空にし、その後、バルブを２分間、開いて、純粋なエタノール４０μｌをチャンバー内に導入した。その後、チャンバー内を２７Ｐａとなるまで約９０秒間、真空にし、チャンバー内を密封した後、エタノール９５ｖｏｌ％及びアセトニトリル５ｖｏｌ％からなる液（以下、単に「５％ＡｃＮ」と略記する）４０μｌを９０秒間、導入し、バルブを閉じ、成長が止まるまでその状態とした。その後、チャンバーを、Ａｒ流下で冷却した。
【００６８】
＜＜垂直配向カーボンナノチューブの成長速度＞＞
石英基板に調製される垂直配向カーボンナノチューブの高さを、Ｈｅ／Ｎｅ（６３３ｎｍ）レーザにより測定した。詳細には、該石英基板を介してＨｅ／Ｎｅ（６３３ｎｍ）レーザの減衰度を更正することにより、垂直配向カーボンナノチューブの調製時の高さをリアルタイムに測定した。その結果を図１の「Ex.1」に示す。なお、図１には、後述の実施例２の結果も同時に示す。
図１の「Ex.1」から、炭素源としてエタノールを用いたとき、成長速度が３μｍ／分であり、炭素源として５％ＡｃＮを用いたとき、成長速度が１．５μｍ／分であることがわかる。
【００６９】
＜＜ＳＥＭ画像＞＞
得られたカーボンナノチューブを走査型電子顕微鏡（ＳＥＭ）（加速電圧１ｋＶ、日立社製S-4800）で確認した。図２の左欄は、該ＳＥＭ画像を示す。なお、図２は、図１と同様に、後述の実施例２の結果（右欄）も示す。図２の左欄から、得られたカーボンナノチューブが垂直配向していることがわかる。また、図２の左欄の矢印部が示す境界が見えることから、垂直配向カーボンナノチューブが見かけ上２層からなることがわかる。
【００７０】
＜＜ラマンスペクトル＞＞
得られた、見かけ上２層からなる垂直配向カーボンナノチューブの、それぞれの層についてのラマンスペクトルを測定した（Chromex 501及びDV401-FI）。図３は、得られたラマンスペクトルを示す図である。
図３は、左欄が１００〜１７００ｃｍ−１の結果、右欄が２５００〜２８００ｃｍ−１の結果を示す。
【００７１】
また、左欄は、最上段がエタノールのみ（「ＥｔＯＨ」及び一点鎖線で示す）及び５％ＡｃＮのみ（「５％ＡｃＮ」及び実線で示す）の結果を示す。また、中段が本実施例の結果を示し、最初にエタノールを供給した箇所の結果（「１ｓｔ  ｆｅｅｄ」及び一点鎖線で示す）及び次いで５％ＡｃＮを供給した箇所の結果（「２ｎｄ  ｆｅｅｄ」及び実線で示す）の結果を示す。さらに、最下段が、後述の実施例２の結果を示す。
【００７２】
右欄についても、左欄と同様に、最上段がエタノールのみ（「ＥｔＯＨ」で示す）及び５％ＡｃＮのみ（「５％ＡｃＮ」で示す）の結果を示す。また、中段が本実施例の結果を示す（エタノールを供給した箇所の「１ｓｔ  ｆｅｅｄ」及び５％ＡｃＮを供給した箇所の「２ｎｄ  ｆｅｅｄ」で示す）。さらに、最下段が、後述の実施例２の結果を示す（５％ＡｃＮを供給した箇所の「１ｓｔ  ｆｅｅｄ」及びエタノールを供給した箇所の「２ｎｄ  ｆｅｅｄ」で示す）。
【００７３】
図３の中段から、得られたカーボンナノチューブが単層（single-walled）であることがわかる。また、ほぼ単層カーボンナノチューブのみからなることがわかる。さらに、上層、即ち炭素源をエタノールとしたときに形成された層の単層カーボンナノチューブ（以下、単に「Ｅｔ−ＳＷＮＴ」と略記する）は、その平均直径が２ｎｍであり、下層、即ち炭素源を５％ＡｃＮとしたときに形成された層の単層カーボンナノチューブ（以下、単に「Ａｃ−ＳＷＮＴ」と略記する）は、その平均直径が１．２ｎｍ以下、具体的には０．８ｎｍであることがわかる。
さらに、上述した、単層カーボンナノチューブの直径と光学バンドギャップとの関係から、上層の光学バンドギャップが０．４５ｅＶ、下層の光学バンドギャップが１．１３ｅＶであることがわかる。
【００７４】
＜＜ＴＥＭ＞＞
さらに、得られた見かけ上２層からなる垂直配向カーボンナノチューブの、それぞれの層の単層カーボンナノチューブについて、透過型電子顕微鏡（ＴＥＭ）で観察した。その結果、上述の平均直径であることを確認した。
これらの結果から、本実施例により、互いに直径が異なる、見かけ上２層からなる垂直配向単層カーボンナノチューブ膜が形成されたことがわかる。
【実施例２】
【００７５】
＜見かけ上２層膜の調製：炭素源−１ｓｔ：５％ＡｃＮ；２ｎｄ：エタノール＞
実施例１の＜＜単層カーボンナノチューブのＣＶＤ成長工程＞＞の＜＜＜炭素源の導入＞＞＞の順序を、逆にした以外、即ち、はじめに５％ＡｃＮを導入し、その後にエタノールを導入した以外、実施例１と同様の方法により、カーボンナノチューブを得た。
実施例１と同様に、カーボンナノチューブの成長速度、ＳＥＭ画像、及びラマンスペクトルを観察した。その結果を、それぞれ図１の「Ex.2」、図２の右欄、及び図３の最下段に示す。
【００７６】
これらの図から、実施例１と同様に、実施例２で得られたカーボンナノチューブは、互いに直径が異なる、見かけ上２層からなる垂直配向単層カーボンナノチューブ膜が形成されたことがわかる。実施例２の膜は、上層がＡｃ−ＳＷＮＴであり且つその平均直径が１．２ｎｍ以下、具体的には０．８ｎｍであり、下層がＥｔ−ＳＷＮＴであり且つその平均直径が２ｎｍであり、この点が実施例１の膜と異なっていた。
また、実施例１と実施例２とを比較すると、炭素源の導入順序を変えることにより、層の順序が逆になる、見かけ上２層の膜が形成されることがわかる。
【実施例３】
【００７７】
＜見かけ上３層膜の調製：炭素源−１ｓｔ：５％ＡｃＮ；２ｎｄ：エタノール；３ｒｄ：５％ＡｃＮ＞
実施例２の＜＜＜炭素源の導入＞＞＞において、さらに、５％ＡｃＮを導入する工程を設けた以外、実施例２と同様の方法により、カーボンナノチューブを得た。
実施例２と同様に、ＳＥＭ画像、及びラマンスペクトルを観察した。その結果を、それぞれ図４に示す。図４中、左欄はＳＥＭ画像、右欄はラマンスペクトルを示す。なお、右欄のラマンスペクトルは、左欄の「１」〜「７」の箇所についてそれぞれ測定したことを示す。
【００７８】
図４から、実施例３で得られたカーボンナノチューブは、互いに直径が異なる、見かけ上、３層からなる垂直配向単層カーボンナノチューブ膜が形成されたことがわかる。
具体的には、実施例３の膜は、最上層、即ち基板から一番遠い層である第１層がＡｃ−ＳＷＮＴであり且つその平均直径が１．２ｎｍ以下、具体的には０．８ｎｍであり、中段層（第２層）がＥｔ−ＳＷＮＴであり且つその平均直径が２ｎｍであり、最下層（第３層、基板に近い層）がＡｃ−ＳＷＮＴであり且つその平均直径が１．２ｎｍ以下、具体的には０．８ｎｍであることがわかる。
本実施例からも、実施例１及び２からと同様に、炭素源の導入順序により、層の順序が決まることがわかる。また、本実施例により、見かけ上３層の膜が形成されることがわかる。
【実施例４】
【００７９】
＜見かけ上５層膜の調製：炭素源−１ｓｔ：エタノール；２ｎｄ：５％ＡｃＮ；３ｒｄ：エタノール；４ｔｈ：５％ＡｃＮ；５ｔｈ：エタノール＞
実施例１の＜＜＜炭素源の導入＞＞＞において、１番目：エタノール；２番目：５％ＡｃＮ；３番目：エタノール；４番目：５％ＡｃＮ；及び５番目：エタノールとした以外、実施例１と同様の方法により、カーボンナノチューブを得た。
実施例１と同様に、カーボンナノチューブの成長速度、及びＳＥＭ画像を観察した。その結果を、それぞれ図５に示す。図５中、グラフの破線は炭素源がエタノールである場合、実線は炭素源が５％ＡｃＮである場合を示す。また、「stop」の記載は炭素源供給がなかったことを示す。
図５、特に、ＳＥＭ画像から、実施例４で得られたカーボンナノチューブは、互いに直径が異なる、見かけ上、５層からなる垂直配向単層カーボンナノチューブ膜が形成されたことがわかる。
【００８０】
具体的には、実施例４の膜は、最上層、即ち基板から一番遠い層である第１層がＥｔ−ＳＷＮＴであり且つその平均直径が２ｎｍであり、
第２層がＡｃ−ＳＷＮＴであり且つその平均直径が１．２ｎｍ以下、具体的には０．８ｎｍであり、
第３層がＥｔ−ＳＷＮＴであり且つその平均直径が２ｎｍであり、
第４層がＡｃ−ＳＷＮＴであり且つその平均直径が１．２ｎｍ以下、具体的には０．８ｎｍであり、
第５層、即ち基板に近い層がＥｔ−ＳＷＮＴであり且つその平均直径が２ｎｍであった。
本実施例からも、実施例１〜３からと同様に、炭素源の導入順序により、層の順序が決まることがわかる。また、本実施例により、見かけ上５層の膜が形成されることがわかる。さらに、実施例１〜４から、見かけ上多層の膜が形成されることがわかる。
【００８１】
＜接着テープ界面試験＞
実施例４で得られた、見かけ上５層からなる垂直配向単層カーボンナノチューブについて、見かけ上５層の「層」についての知見を得るために、接着テープ界面試験を行った。
得られたカーボンナノチューブ膜の上面、即ち第１層のＥｔ−ＳＷＮＴの面に第１の接着テープ（応研商事株式会社製ＳＥＭ用カーボン両面テープ（アルミ基材））を付着させて、基板から剥離させた。また、剥離した他の面、即ち第５層のＡｃ−ＳＷＮＴの面に、第１の接着テープと同じものからなる第２の接着テープを付着させ、その後、第１及び第２の接着テープを剥がすように、膜を引張り、得られたものについて、以下の観察を行った。
【００８２】
図６は、接着テープ界面試験に関する図である。図６（ａ）は、上述した接着テープ界面試験を模式的に示す図である。図６（ｂ）及び（ｃ）は、図６（ａ）における「Ａ」で示した側のＳＥＭ画像を示す。図６（ｄ）は、５層膜をエタノール中で超音波洗浄器で数分間分散させて、ＴＥＭグリッドに乗せたものの低角度散乱暗視野走査透過型電子顕微鏡（ＬＡＡＤＦ−ＳＴＥＭ）による画像を示す。図６（ｅ）及び（ｆ）は、高解像度透過型電子顕微鏡（ＨＲＴＥＭ）による画像を示す。
【００８３】
図６（ｂ）及び（ｃ）から、特に「Ｂ」で示した箇所から、見かけ上の数層にわたって存在する単層カーボンナノチューブの存在が確認できる。一方、図６（ｂ）及び（ｃ）の「Ａ」で示した箇所から、見かけ上の５層のうち１層又は２層にだけに存在する単層カーボンナノチューブも存在することが確認できる。
【００８４】
図６（ｄ）のＬＡＡＤＦ−ＳＴＥＭ画像から、５層の界面がそれぞれ確認できた。
図６（ｅ）のＨＲＴＥＭ画像から、見かけ上の数層にわたって存在する単層カーボンナノチューブの存在が確認できる。特に、直径が１．２ｎｍから０．８ｎｍへと変化する単層カーボンナノチューブの存在が確認できる。
図６（ｆ）のＨＲＴＥＭ画像から、見かけ上の数層にわたって存在する単層カーボンナノチューブの存在が確認できる。特に、直径が２．４ｎｍから１．１ｎｍへと変化する単層カーボンナノチューブの存在が確認できる。
【００８５】
図６から、少なくとも２つの領域を有する単層カーボンナノチューブであって該少なくとも２つの領域の直径が互いに異なる単層カーボンナノチューブが、本実施例によって調製できたことがわかる。
また、そのような、少なくとも２つの領域を有する単層カーボンナノチューブが、見かけ上、５層からなる垂直配向単層カーボンナノチューブ膜に含まれていることがわかる。
【図１】
2014162672.tif 000002
【図２】
2014162672.tif 000003
【図３】
2014162672.tif 000004
【図４】
2014162672.tif 000005
【図５】
2014162672.tif 000006
【図６】
2014162672.tif 000007